ЭЛАСТОМЕРНАЯ РЕЗИНА И ЭЛАСТОМЕРНОЕ ИЗДЕЛИЕ, ПОЛУЧЕННЫЕ БЕЗ ИСПОЛЬЗОВАНИЯ УСКОРИТЕЛЯ ВУЛКАНИЗАЦИИ ИЛИ СЕРЫ

(1+4)
1. Эластомерный состав, содержащий эмульсию, которая включает 25-30% по массе акрилонитрила, 62-71% по массе бутадиена и 4-8% по массе ненасыщенной карбоновой кислоты (итого 100% по массе), при этом сшивка сформирована посредством связи с использованием по меньшей мере части заместителя, который входит в указанную ненасыщенную карбоновую кислоту, а остальной заместитель по меньшей мере одной части заместителя, входящего в указанную ненасыщенную карбоновую кислоту, оставлен в свободном состоянии, при этом вязкость по Муни (ML(100°C)) сшитого продукта составляет 100-220, а степень набухания пленки по массе сшитого продукта составляет 200-400%.
2. Эластомерный состав по п.1, отличающийся тем, что указанный эластомерный состав, содержащий 25-30% по массе акрилонитрила, 62-71% по массе бутадиена и 4-8% по массе ненасыщенной карбоновой кислоты (итого 100% по массе), получен добавлением ненасыщенной карбоновой кислоты к акрилонитрилбутадиену, который содержит ненасыщенную карбоновую кислоту или не содержит ее.
3. Эластомерный состав по п.1, отличающийся тем, что концевая группа ненасыщенной карбоновой кислоты, используемой для получения связи по меньшей мере части заместителя, который входит в указанную ненасыщенную карбоновую кислоту, представляет собой по меньшей мере один компонент, выбранный из группы, включающей карбоксильую группу, метилоламидную группу, продукт реакции карбоксильной группы и диамин и продукт реакции карбоксильной группы и алкилового спирта, при этом указанная концевая группа связана посредством своей части с концевой группой другого акрилонитрилбутадиенового эластомера ненасыщенной карбоновой кислоты, а по меньшей мере одна остальная часть находится в несвязанном состоянии.
4. Эластомерный состав, содержащий, 25-30% по массе акрилонитрила, 62-71% бутадиена и 4-8% по массе ненасыщенной карбоновой кислоты (итого 100% по массе), отличающийся тем, что ковалентная связь образована посредством связи с использованием по меньшей мере части заместителя, который входит в указанную ненасыщенную карбоновую кислоту, и, кроме того, остальной заместитель по меньшей мере одной части заместителя, входящего в указанную ненасыщенную карбоновую кислоту, сшита с образованием ионной связи с участием двухвалентного иона металла, при этом степень набухания пленки по массе сшитого продукта составляет 200-400%.
5. Эластомерный состав по п.4, отличающийся тем, что двухвалентный ион металла представляет собой по меньшей мере один ион, выбранный из группы, включающей ион цинка, ион магния и ион бария.
6. Эластомерный состав по п.4, отличающийся тем, что двухвалентный ион металла представляет собой ион цинка.
7. Эластомерный состав по п.4, содержащий 25-30% по массе акрилонитрила, 62-71% по массе бутадиена и 4-8% по массе ненасыщенной карбоновой кислоты (итого 100% по массе) эластомерного состава, отличающийся тем, что указанный состав получен добавлением ненасыщенной карбоновой кислоты к акрилонитрилбутадиену, который содержит или не содержит ненасыщенную карбоновую кислоту.
8. Эластомерный состав по п.4, отличающийся тем, что концевая группа ненасыщенной карбоновой кислоты, используемой для формирования связи по меньшей мере с частью заместителя, который входит в указанную ненасыщенную карбоновую кислоту, представляет собой по меньшей мере один компонент, выбранный из группы, включающей карбоксильную группу, метилоламидную группу, продукт реакции карбоксильной группы и диамина и продукт реакции карбоксильной группы и алкилового спирта, при этом указанная концевая группа связана посредством своей части с концевой группой другого акрилонитрилбутадиенового эластомера ненасыщенной карбоновой кислоты, а по меньшей мере одна другая часть находится в несвязанном состоянии.
(1+4)
9. Эластомерный состав содержащий, эмульсию, которая включает 25-30% по массе акрилонитрила, 62-71% по массе бутадиена и 4-8% по массе ненасыщенной карбоновой кислоты (итого 100% по массе), в котором сшивка сформирована посредством связи с использованием по меньшей мере части заместителя, который входит в указанную ненасыщенную карбоновую кислоту, а остальной заместитель по меньшей мере одной части заместителя, входящего в указанную ненасыщенную карбоновую кислоту, оставлен в свободном состоянии, при этом указанный состав содержит 100 м. ч. эмульсионного эластомерного состава с вязкостью по Муни (ML(100°C)) 100-220 и степенью набухания пленки по массе 200-400%, 0.5-4.0 м.ч. сшивающего агента, состоящего из двухвалентного металлического оксида, 0.1-2.0 м. ч. регулятора pH для поддержания pH в пределах 9-10, 0.5-2.0 м. ч. диспергирующего агента и воду, добавляемую в таком количестве, чтобы общая концентрация твердых веществ (TSC) составляла 18-30% по массе, при этом ковалентная связь образована посредством связи с использованием по меньшей мере части заместителя, который входит в указанную ненасыщенную карбоновую кислоту, а ионная связь сформирована остальным заместителем по меньшей мере одной части заместителя, входящего в указанную ненасыщенную карбоновую кислоту, с участием двухвалентного иона металла, и степень набухания пленки по массе сшитого продукта составляет 200-400%.
10. Эластомерный состав по п.9, отличающийся тем, что регулятор pH представляет собой гидроксид калия.
11. Эластомерный состав по п.9, отличающийся тем, что он также содержит диоксид титана в качестве красителя.
12. Эластомерный состав по п.9, отличающийся тем, что он также содержит полимерный экранированный фенол в качестве антиоксиданта.
13. Эластомерный состав по п.9, отличающийся тем, что диспергирующий агент является анионным поверхностно-активным веществом.
14. Эластомерный состав по п.13, отличающийся тем, что анионное поверхностно-активное вещество представляет собой алкилбензолсульфонат натрия.
(1+4)
15. Перчатки, изготовленные из эластомера, содержащего 25-30% по массе акрилонитрила, 62-71% по массе бутадиена и 4-8% по массе ненасыщенной карбоновой кислоты (итого 100% по массе), при этом сшивка сформирована посредством связи с использованием по меньшей мере части заместителя, который входит в указанную ненасыщенную карбоновую кислоту, а остальной заместитель по меньшей мере одной части заместителя, входящего в указанную ненасыщенную карбоновую кислоту, сшит двухвалентным металлом, указанный эластомер не содержит серы, которая является сшивающим агентом, и соединения серы, которое является ускорителем вулканизации, а вязкость по Муни (ML(100°C)) указанного эластомера сшитого посредством связи с использованием по меньшей мере одной части заместителя, содержащего указанную ненасыщенную карбоксильную группу, составляет 100-220, так что тонкопленочные перчатки, изготовленные из указанного эластомера не содержат серы, которая является сшивающим агентом, и соединения серы, которое является ускорителем вулканизации, и при этом толщина перчаток составляет 0.05-0.15 мм, коэффициент набухания перчаток при их получении составляет 240-320, напряжение растяжения перчаток составляет 22-35 МПа, удлинение до разрыва перчаток составляет 480-620% а напряжение растяжения при 500% удлинении перчаток составляет 15-35 МПа.
(1+4)
16. Перчатки, изготовленные из эластомера, содержащего 25-30% по массе акрилонитрила, 62-71% по массе бутадиена и 4-8% по массе ненасыщенной карбоновой кислоты (итого 100% по массе), при этом сшивка сформирована посредством связи с использованием по меньшей мере часть заместителя, который входит в указанную ненасыщенную карбоновую кислоту, а остальной заместитель по меньшей мере одной части заместителя, входящего в указанную ненасыщенную карбоновую кислоту, сшит двухвалентным металлом, указанный эластомер не содержит серы, которая является сшивающим агентом, и соединения серы, которое является ускорителем вулканизации, а вязкость по Муни (ML(100°C)) указанного эластомера, сшитого посредством связи с использованием по меньшей мере части заместителя, содержащего указанную ненасыщенную карбоксильную группу, составляет 100-220, так что тонкопленочные перчатки, изготовленные из указанного эластомера, не содержат серы, которая является сшивающим агентом, и соединения серы, которое является ускорителем вулканизации, при этом толщина перчаток составляет 0.05-0.15 мм,
коэффициент набухания перчаток при их получении составляет 240-320, напряжение растяжения перчаток составляет 22-35 МПа, удлинение до разрыва перчаток составляет 480-620% и напряжение растяжения при 500% удлинении перчаток составляет 15-35 МПа, при этом указанные перчатки изготавливают, выполняя следующие операции:
(a) операция промывки водой и сушки формы или болванки,
(b) операция погружения формы или болванки в раствор коагулянта,
(c) операция сушки формы или болванки, на которую нанесен коагулянт,
(d) операция погружения формы или болванки с нанесенным и высушенным коагулянтом в эластомерный состав, указанный в п.3, в течение 1-20 секунд при температуре 30°C,
(e) операция сушки формы или болванки, полученной на операции (d), при 80-120°С,
(f) операция сшивки и отверждения эластомера, полученного путем добавления ненасыщенной карбоновой кислоты к акрилонитрилбутадиеновому эластомеру по п.3, на форме или болванке, полученной на операции (e), путем обработки при 120-150°C в течение 20-30 минут.